FR 2602224 A1 19880205 FR 8611175 A 19860801 na présente invention concerne un complexe chimique pour accentuer l'intensité de coloration des bétons et mortiers colorés. La coloration des bétons et mortiers est obtenue par l'addition de pigments synthétiques d'oxyde de fer ou de pigments d'oxyde de cobalt, d'aluminium et de chrome aux constituants traditionnels des bétons et mortiers à savoir sable, graviers, gravillons, ciment, eau. Les pigments synthétiques d'oxyde de fer sont les plus employés car les autres pigments mentionnés sont chers. Le complexe chimique objet de l'invention est caractérisé par l'adjonction à l'eau des quatre produits chimiques désignés ci-dessous. Selon un mode préféré de réalisation de l'invention, le complexe chimique a la composition suivante Naphtalène sulfoné formaldéhyde 40 % à 48 % Propylène Glycol 2.7% à 3.3% Saccharose 0.8% à 1.2% Amine grasse Ethoxylée 0.2% à 0.4% H20 56.3% à 47.1% 100 % 100 % Le naphtalène sulfoné formaldéhyde et le saccharose sont employés séparément dans l'industrie du béton, le premier en tant que réducteur d'eau, le second en tant que retardateur. Mais le propylène glycol et l'amine grasse éthoxylée ne le sont pas dans cette industrie. Dans l'industrie du béton, le dosage des pigments est fait d'une manière générale par un pourcentage en poids par rapport au poids de ciment utilisé. Le complexe chimique conforme à l'invention est dosé dans une fourchette de 1 à 3 % en poids par rapport au poids de ciment utilisé. La nouveauté technique réside essentiellement dans l'association des quatre produits chimiques désignés cidessus. C'est cette association qui permet 1") Une bonne amélioration de l'intensité de coloration d'un béton ou mortier coloré par rapport à un témoin. 2") La suppression quasi-totale des efflorescences primaires qui sont la cause majeure à ce jour de la dégradation des couleurs des bétons et mortiers colorés. Ces deux propriétés, objet de l'invention, acquises par la nature du complexe chimique sont indissociables et permettent que 1' in- tensité de coloration obtenue soit maintenue dans le temps. Cette intensité de coloration accrue et maintenue dans le temps procure à tous les bétons et mortiers colorés un aspect esthétique non négligeable. I1 est bien évident que l'on peut apporter à cette réalisation des modifications de détails notamment en ce qui concerne les proportions indiquées plus haut, sans pour cela s'écarter du cadre de l'invention. REVENDICATIONS 1" - Complexe chimique pour accentuer l'intensité de coloration des bétons et mortiers colorés caractérisé par l'adjonction de propylène glycol et d'amine grasse éthoxylée au naphtalène sulfoné formaldéhyde, au saccharose et à l'eau. 2" - Complexe chimique selon la revendication 1, caractérisé en ce que les composants sont associés dans les proportions suivantes - Naphtalène sulfoné formaldéhyde 40 % à 48 % - Propylène Glycol 2.7% à 3.3% - Saccharose 0.8% à 1.2% - Amine grase Ethoxylée 0.2% à 0.4% -H20 56.3% à 47.1% 100 % 100 % 3 - Complexe chimique selon 1 'une quelconque des revendications 1 ou 2, caractérisé en ce qu'il est dosé dans une fourchette de 1 à 3% en poids par rapport au poids du ciment utilisé.